(57)【特許請求の範囲】
【請求項１】
障壁材料ペーストを吐出するノズルと、それぞれ赤色、緑色、青色の発光色に対応した蛍光体材料ペーストを吐出する３種類のノズルとを規則正しく一列に並べ、各ノズルからペーストを吐出させながら全てのノズルを同時に走行させることにより、障壁材料ペーストを間に挟んで３色の蛍光体材料ペーストが規則正しく並んだ状態となるように４種類のペーストを基板上に塗布し、しかる後にペースト全体を焼成する工程を含むことを特徴とするプラズマディスプレイパネル部材の製造方法。
【発明の詳細な説明】
【０００１】
【発明の属する技術分野】
本発明は、プラズマディスプレイパネル（ＰＤＰ）の製造工程に係るものであり、詳しくはＰＤＰを構成する背面板又は前面板としてのＰＤＰ部材の製造方法に関するものである。
【０００２】
【従来の技術】
一般にＰＤＰは、２枚の対向するガラス基板にそれぞれ規則的に配列した一対の電極を設け、その間にＮｅ，Ｘｅ等を主体とするガスを封入した構造になっている。そして、これらの電極間に電圧を印加し、電極周辺の微小なセル内で放電を発生させることにより、各セルを発光させて表示を行うようにしている。情報表示をするためには、規則的に並んだセルを選択的に放電発光させる。このＰＤＰには、電極が放電空間に露出している直流型（ＤＣ型）と絶縁層で覆われている交流型（ＡＣ型）の２タイプがあり、双方とも表示機能や駆動方法の違いによって、さらにリフレッシュ駆動方式とメモリー駆動方式とに分類される。
【０００３】
図１にＡＣ型ＰＤＰの一構成例を示してある。この図は前面板と背面板を離した状態で示したもので、図示のように２枚のガラス基板１，２が互いに平行に且つ対向して配設されており、両者は背面板となるガラス基板２上に互いに平行に設けられた障壁３により一定の間隔に保持されるようになっている。前面板となるガラス基板１の背面側には透明電極４と金属電極であるバス電極５とで構成される複合電極が互いに平行に形成され、これを覆って誘電体層６が形成されており、さらにその上に保護層７（ＭｇＯ層）が形成されている。また、背面板となるガラス基板２の前面側には前記複合電極と直交するように障壁３の間に位置してアドレス電極８が互いに平行に形成されており、その上に誘電体層９が形成され、さらに障壁３の壁面とセル底面を覆うようにして蛍光体１０が設けられている。このＡＣ型ＰＤＰは面放電型であって、前面板上の複合電極間に交流電圧を印加し、空間に漏れた電界で放電させる構造である。この場合、交流をかけているために電界の向きは周波数に対応して変化する。そしてこの放電により生じる紫外線により蛍光体１０を発光させ、前面板を透過する光を観察者が視認するようになっている。
【０００４】
上記の如きＰＤＰにおける背面板は、ガラス基板２の上にアドレス電極８を形成し、それを覆うように誘電体層９を形成した後、障壁３を形成してその障壁３の間に蛍光体１０を充填することで製造される。電極の形成方法としては、真空蒸着法、スパッタリング法、メッキ法、厚膜法等によって基板上に電極材料の膜を形成し、これをフォトリソグラフィー法によってパターニングする方法と、厚膜ペーストを用いたスクリーン印刷法によりパターニングする方法とが知られている。また、誘電体層９はスクリーン印刷法により塗布される。そして、障壁はスクリーン印刷による重ね刷り、サンドブラスト法等によって形成され、蛍光体はスクリーン印刷により障壁間に選択的に充填される。
【０００５】
【発明が解決しようとする課題】
ところで、ＰＤＰの普及を図るためには、生産性を上げ低コストでＰＤＰを製造することによって製品価格を下げる必要がある。しかしながら、上記したように例えば背面板一つをとって見てもその製造工程は複雑であり、このような工程を変えない限りはコストダウンを図るのは難しい。
【０００６】
本発明は、上記のような要望に応えるべくなされたもので、ＰＤＰの製品価格を下げるべく、工程を簡略化してコストダウンを図るようにしたＰＤＰ部材の製造方法を提供することを目的としており、具体的には、基板上に障壁とその間に位置する蛍光体とを形成する方法を提供する。
【０００７】
【課題を解決するための手段】
上記の目的を達成するため、本発明に係るＰＤＰ部材の製造方法は、障壁材料ペーストを吐出するノズルと、それぞれ赤色、緑色、青色の発光色に対応した蛍光体材料ペーストを吐出する３種類のノズルとを規則正しく一列に並べ、各ノズルからペーストを吐出させながら全てのノズルを同時に走行させることにより、障壁材料ペーストを間に挟んで３色の蛍光体材料ペーストが規則正しく並んだ状態となるように４種類のペーストを基板上に塗布し、しかる後にペースト全体を焼成する工程を含むことを特徴とする。
【０００８】
【発明の実施の形態】
図２は一列に並んだ多数のノズルから障壁材料ペーストと蛍光体材料ペーストを基板上に吐出する様子を示す説明図、図３は各ペーストが塗布された基板を示す断面図である。
【０００９】
図２において１１は障壁材料ペースト２１を吐出するノズル、１２，１３，１４はそれぞれ赤色、緑色、青色の発光色に対応した蛍光体材料ペースト２２，２３，２４を吐出するノズルであり、これらのノズルは基板１５上を矢印方向へ同時に走行するように構成されている。そして、各ノズルの吐出口は障壁のピッチの１／２の間隔となるように設定してある。障壁材料ペースト１１と蛍光体材料ペースト２２〜２４の相対的な吐出量は障壁の幅によって決まる。また、両者が接触しながら互いに混ざり合わないで帯状に塗布されるので、ノズル群の走行スピードは障壁の高さによって決まる。
【００１０】
障壁材料ペーストはガラスフリットと樹脂を主成分とする。ガラスフリットとしては、その軟化点が３５０〜６５０℃で、熱膨張係数α８００  が６０〜１００×１０−７／℃のものが使用される。ガラスフリットの軟化点が６５０℃を越えると焼成温度を高くする必要があり、その積層対象によっては熱変形したりするので好ましくなく、３５０℃より低いと熱可塑性樹脂等が分解、揮発する前にガラスフリットが融着し、層中に空隙等の発生が生じるので好ましくない。また、熱膨張係数が６０〜１００×１０−７／℃の範囲外であると、ＰＤＰの場合、ガラス基板の熱膨張係数との差が大きく、歪み等を生じるので好ましくない。また、無機成分として、ガラスフリットの他に無機粉体、無機顔料をそれぞれ２種以上を混合して使用してもよい。
【００１１】
無機粉体は骨剤であって、必要に応じて添加される。この無機粉体は、焼成に際しての流延防止、緻密性向上を目的とするもので、ガラスフリットより軟化点が高いものであり、例えば酸化アルミニウム、酸化硼素、シリカ、酸化チタン、酸化マグネシウム、酸化カルシウム、酸化ストロンチウム、酸化バリウム、炭酸カルシウム等の各無機粉体が利用でき、平均粒径０．１〜２０μｍのものが使用される。無機粉体の使用割合は、ガラスフリット１００重量部に対して無機粉体０〜３０重量部にするとよい。
【００１２】
無機顔料は、例えばＰＤＰの外光反射を低減し、実用上のコントラストを向上させるために必要に応じて添加されるものであり、暗色にする場合には、耐火性の黒色顔料として、Ｃｏ−Ｃｒ−Ｆｅ、Ｃｏ−Ｍｎ−Ｆｅ、Ｃｏ−Ｆｅ−Ｍｎ−Ａｌ、Ｃｏ−Ｎｉ−Ｃｒ−Ｆｅ、Ｃｏ−Ｎｉ−Ｍｎ−Ｃｒ−Ｆｅ、Ｃｏ−Ｎｉ−Ａｌ−Ｃｒ−Ｆｅ、Ｃｏ−Ｍｎ−Ａｌ−Ｃｒ−Ｆｅ−Ｓｉ等が挙げられる。また、耐火性の白色顔料としては、酸化チタン、酸化アルミニウム、シリカ、炭酸カルシウム等が挙げられる。
【００１３】
次に、樹脂は、無機成分のバインダーとして、また転写性の向上を目的として含有させるものであり、例えばメチルアクリレート、メチルメタクリレート、エチルアクリレート、エチルメタクリレート、ｎ−プロピルアクリレート、ｎ−プロピルメタクリレート、イソプロピルアクリレート、イソプロピルメタクリレート、ｓｅｃ−ブチルアクリレート、ｓｅｃ−ブチルメタクリレート、イソブチルアクリレート、イソブチルメタクリレート、ｔｅｒｔ−ブチルアクリレート、ｔｅｒｔ−ブチルメタクリレート、ｎ−ペンチルアクリレート、ｎ−ペンチルメタクリレート、ｎ−ヘキシルアクリレート、ｎ−ヘキシルメタクリレート、２−エチルヘキシルアクリレート、２−エチルヘキシルメタクリレート、ｎ−オクチルアクリレート、ｎ−オクチルメタクリレート、ｎ−デシルアクリレート、ｎ−デシルメタクリレート、ヒドロキシエチルアクリレート、ヒドロキシエチルメタクリレート、ヒドロキプロピルアクリレート、ヒドロキプロピルメタクリレート、スチレン、α−メチルスチレン、Ｎ−ビニル−２−ピロリドン等の１種以上からなるポリマーまたはコポリマー、エチルセルロース等のセルロース誘導体等が挙げられる。また、水溶性樹脂も挙げられる。この水溶性樹脂としては、ポリビニルアルコール、ポリＮ−ビニルピロリドン、ヒドロキシエチルセルロース、ヒドロキシプロピルセルロース、メチルセルロース、カルボキシメチルセルロース、カゼイン等がある。
【００１４】
障壁材料は溶剤に溶解又は分散させてペースト状で塗布し乾燥する。溶剤としては、メタノール、エタノール、イソプロパノール、アセトン、メチルエチルケトン、トルエン、キシレン、シクロヘキサノン等のアノン類、塩化メチレン、３−メトキシブチルアセテート、エチレングリコールモノアルキルエーテル類、エチレングリコールアルキルエーテルアセテート類、ジエチレングリコールモノアルキルエーテル類、ジエチレングリコールモノアルキルエーテルアセテート類、プロピレングリコールモノアルキルエーテル類、プロピレングリコールモノアルキルエーテルアセテート類、ジプロピレングリコールモノアルキルエーテル類、ジプロピレングリコールモノアルキルエーテルアセテート類、α−若しくはβ−テルピオネール等のテルペン類が挙げられる。また、障壁材料ペーストには必要に応じて可塑剤、分散剤、沈降防止剤、消泡剤、レベリング剤、増粘剤等を添加してもよい。
【００１５】
蛍光体材料ペーストは蛍光体と樹脂を主成分とする。樹脂とペースト化のための溶剤は、障壁材料ペーストの場合と同じである。または、障壁材料ペーストの場合と同じ溶剤に溶解又は分散させてペースト状で塗布し乾燥する。
【００１６】
蛍光体としては、紫外光により励起され発光する無機蛍光体が使用される。例えば発光色が赤色のものとしては、Ｙ２  Ｏ３  ：Ｅｕ、Ｙ２  ＳｉＯ５  ：Ｅｕ、Ｙ３  Ａｌ５  Ｏ１２：Ｅｕ、Ｚｎ３  （ＰＯ４  ）２  ：Ｍｎ、ＹＢＯ３  ：Ｅｕ、（Ｙ，Ｇｄ）ＢＯ３  ：Ｅｕ、ＳｃＢＯ３  ：Ｅｕ、ＬｕＢＯ３  ：Ｅｕ等が例示される。
【００１７】
発光色が緑色のものとしては、Ｚｎ２  ＳｉＯ４  ：Ｍｎ、ＢａＡｌ１２Ｏ１９：Ｍｎ、ＳｒＡｌ１３Ｏ１９：Ｍｎ、ＣａＡｌ１２Ｏ１９：Ｍｎ、ＹＢＯ３  ：Ｔｂ、ＢａＭｇＡｌ１４Ｏ２３：Ｍｎ、ＬｕＢＯ３  ：Ｔｂ、ＧｄＢＯ３  ：Ｔｂ、ＳｃＢＯ３  ：Ｔｂ、Ｓｒ６  Ｓｉ３  Ｏ３  Ｃｌ４  ：Ｅｕ等が例示される。
【００１８】
発光色が青色のものとしては、Ｙ２  ＳｉＯ５  ：Ｃｅ、ＣａＷＯ４  ：Ｐｂ、ＢａＭｇＡｌ１４Ｏ２３：Ｅｕ等が例示される。
【００１９】
具体的には、障壁材料ペーストとして下記組成Ａのペーストを、また蛍光体材料ペーストとしては下記組成Ｂのペーストを使用すればよい。
【００２０】
＜組成Ａ＞
ホウケイ酸鉛ガラス                        ６０重量部
ジルコニア（ＺｒＯ２  ）                    １０重量部
無機黒色顔料（Ｆｅ，Ｍｎ，Ｃｒ系）        １０重量部
エチルセルロース                            ５重量部
フタル酸ジメチル                            １重量部
プロピレングリコールモノエチルエーテル    ２０重量部
【００２１】
＜組成Ｂ＞
蛍光体                                    ３０重量部
青  ＢａＭｇ２  Ａｌ１４Ｏ２３：Ｅｕ
緑  Ｚｎ２  ＳｉＯ４  ：Ｍｎ
赤  Ｙ２  Ｏ２  ：Ｅｕ
エチルセルロース                          ４０重量部
フタル酸ジメチル                            ５重量部
プロピレングリコールモノエチルエーテル    ２５重量部
【００２２】
図３のように基板１５上に障壁材料ペースト２１と蛍光体材料ペースト２２〜２４をライン状にパターニングした後、乾燥させてからペースト全体を焼成する。この焼成工程を経ることにより、図４に示すように、障壁材料ペーストから樹脂分が飛んで障壁３１が基板１５に結着し、蛍光体材料層中の有機分が焼失してそれぞれ赤、緑、青の発光色を有する蛍光体３２，３３，３４が障壁３１の壁面及びセル底面に結着する。
【００２３】
なお、図面では省略しているが、基板１５には必要によりガラスペースト等で下地層を形成してあってもよいし、スクリーン印刷法や感光性材料を用いたフォトリソグラフィ法により電極を形成してあってもよく、さらに必要により誘電体層を設けてあってもよい。このような基板に対しては、その上に障壁材料ペーストと蛍光体材料ペーストをパターニングした後、乾燥させてからペースト全体を焼成する。
【００２４】
【発明の効果】
以上説明したように、本発明によれば、一列に並んだノズルから障壁材料ペーストと蛍光体材料ペーストを規則正しく基板上に吐出することにより両者をパターニングし、この吐出されたペーストを焼成するという簡単な工程で障壁と蛍光体を形成することができるので、これらを備えたＰＤＰ部材の製造工程を簡略化してコストダウンを図ることができる。
【図面の簡単な説明】
【図１】ＡＣ型プラズマディスプレイパネルの一構成例をその前面板と背面板を離間した状態で示す構造図である。
【図２】一列に並んだ多数のノズルから障壁材料ペーストと蛍光体材料ペーストを基板上に吐出する様子を示す説明図である。
【図３】ペーストが塗布された基板を示す断面図である。
【図４】焼成後の基板を示す断面図である。
【符号の説明】
１  前面板
２  背面板
３  障壁リブ
４  維持電極
５  バス電極
６  誘電体層
７  保護層（ＭｇＯ層）
８  アドレス電極
９  誘電体層
１０  蛍光体
１１  ノズル（障壁材料ペースト用）
１２，１３，１４  ノズル（蛍光体材料ペースト用）
１５  基板
２１  障壁材料ペースト
２２，２３，２４  蛍光体材料ペースト
３１  障壁
３２，３３，３４  蛍光体
【図１】
0003628129.tif 000002
【図２】
0003628129.tif 000003
【図３】
0003628129.tif 000004
【図４】
0003628129.tif 000005